Method for making electric sheet steel with oriented grains for manufacture of transfermer magnetic circuits in particularThe invention concerns a method for making an electric sheet steel with oriented grains characterised in that the slab or strip has the following composition: less than 0.1 % carbon, more than 2.5 % silicon, less than 0.006 % sulphur, more than 0.002 % manganese, more than 0.008 % aluminium, more than 0.004 nitrogen, more than 0.02 % copper, less than 0.02 % tin. The method consists in subjecting the above slab to temperature less than 1350 DEG C and hot rolling such that: the percentage by mass of non-precipitated sulphur in the form of coarse particles of average diameter not less than 300 nanometers (nm) is higher than 0.004 %; the percentage by mass of precipitated nitrogen only on the form of fine particles of average diameter less than 100 nm is less than 40 % of the total percentage by mass of nitrogen.Manufacturing grain-oriented electrical steel sheet, especially for the method for the electrical sheet of producing transformer magnetic circuit, it comprises in order:-steel is pressed the operation of the form continuous casting of steel billet or band, contain in the chemical composition of this steel (% weight):＜0.1%c, 〉=2.5% si, particularly element al, n, mn, cu and s, these elements tend to form the precipitate that suppresses first crystal grain normal growth, and look the sn that particular case exists;-with this steel billet or the band reheating operation;-for acquisition thickness is the steel plate of 1-5mm, the operation of this steel billet of hot rolling and this band of hot rolling that is determined on a case-by-case basis;-operation that this hot-rolled steel sheet hot rolling is got;-with this hot-rolled steel sheet or the operation of band annealed;-be cold-rolled to the operation of thickness≤0.65mm with one step, or to be inserted with the cold rolling operation of two steps of process annealing, the annealing of hot-rolled sheet or band is chosen wantonly in this case;-at the wet h that contains 2and n 2atmosphere in, primary recrystallization that in advancing, carries out and decarburizing annealing operation; -be coated with the operation of the annealing separating agent that mainly contains magnesia mgo in decarburization steel plate both sides;-to batch secondary recrystallization and the purification annealing operation that state carries out;-annealing the operation that is coated with the operation of the insulation compound that brings out tensile stress and fires this coating, steel plate stands heat calendering usually during this period;it is characterized in that having following % weight composition:c≤0.1％si＞2.5％s＞0.006％mn＞0.02％al＞0.008％n＞0.004％cu＞0.02％sn＜020% surplus is the steel billet of fe and impurity or the steel plate reheating temperature to its core＜1350 ℃, makes it through hot rolling then, thereby makes:quality percentage composition＞0.006% of the s that does not separate out with the coarse particles form of mean diameter 〉=300nm in-this hot-rolled steel sheet;in-this hot-rolled steel sheet only with the quality percentage composition of the n that mean diameter＜the 100nm fine particulate form is separated out less than 40% of the total mass percentage composition of n;with the hot-rolled steel sheet that obtains like this through the operation of at least once annealing, thereby the n of total mass percentage composition more than 60% only separated out with the fine grain form of mean diameter＜100nm.
변압기 자기 회로 제조용의 배향된 입자를 갖는 전기 강판의 제조 방법본 발명은 배향된 입자를 갖는 전기 강판을 제조하는 공정에 관한 것이다.- 본 발명에 따른 슬래브 또는 스트립은 다음과 같은 중량 조성비를 갖는데:- 탄소 0.1% 이하,- 실리콘 2.5% 이상,- 황 0.006% 이상,- 망간 0.02% 이상,- 알루미늄 0.008% 이상,- 질소 0.004% 이상,- 구리 0.02% 이상,- 주석 0.02% 이하이며,이러한 슬래브 또는 스트립은 1350℃ 이하의 온도로 가열되고 열간 압연 단계에 제공되어 다음과 같이 된다.- 300 nm 이상의 평균 직경을 갖는 거친 입자 형태로 침전되지 않는 황의 질량 퍼센트는 0.004% 이상이고,- 100 nm 이하의 평균 직경을 갖는 미세한 입자 형태로만 침전되는 질소의 질량 퍼센트는 질소의 전체 질량 퍼센트의 40% 이하이다.변압기 자기 회로 제조용의 배향된 입자를 갖는 전기 강판의 제조 방법에 있어서, - 화학 조성이 중량 퍼센트로 0.1% 이하의 탄소, 2.5% 이상의 실리콘, 1차 입자(primary grains)의 정상 성장을 억제하는 침전물을 형성하도록 의도되는 원소인 알루미늄, 질소, 망간, 구리, 황, 및 선택적으로 주석을 포함하는 강을 강슬래브(steel slab) 또는 강스트립(steel strip)의 형태로 연속 주조하는 단계; - 상기 슬래브 또는 스트립을 재가열하는 단계; - 1 내지 5 mm 두께를 갖는 강판을 얻기 위해 상기 슬래브, 선택적으로 스트립을 열간 압연하는 단계; - 열간 압연된 강판을 열간 코일링(hot coiling)하는 단계; - 열간 압연된 강판 또는 스트립을 어닐링하는 단계; - 1단계로 0.65 mm 이하의 두께로 냉간 압연하거나 또는 중간 어닐링 단계를 포함하여 2단계로 냉간 압연하는 단계―여기서, 열간 압연된 강판 또는 스트립을 어닐링하는 단계는 선택적임―; - H2 및 N2를 포함하는 습식 분위기 내를 이동하면서(on the run) 수행되는 1차 재결정화(primary-recrystallization) 및 탈탄(decarburizing) 어닐링 단계; - 주로 마그네시아 MgO로 구성되는 어닐링 분리기(separator)를 탈탄 강판의 양측면에 적용하는 단계; - 코일링된 형태(coiled form)로 2차 재결정화 및 정련(purifying) 어닐링하는 단계; 및 - 인장 응력을 유도하는 절연 코팅을 적용하고 상기 코팅을 소성하는 단계―여기서, 소성 단계 동안 강판은 통상 열간 평활(hot planishing)됨―; 를 포함하고, 상기 슬래브 또는 스트립은 중량 퍼센트로 - 탄소 0.1% 이하, - 실리콘 2.5% 이상, - 황 0.006% 이상, - 망간 0.02% 이상, - 알루미늄 0.008% 이상, - 질소 0.004% 이상, - 구리 0.02% 이상, - 주석 0.20% 이하, - 나머지로서 철 및 불순물 의 조성을 가지며 1350℃ 이하의 온도로 코어까지 재가열시킨 후 열간 압연 단계에 제공되어 - 300 nm 이상의 평균 직경을 갖는 거친 입자의 형태로 침전되지 않는 황의 질량 퍼센트는 열간 압연된 강판 내에서 0.006% 이상이며, - 100 nm 이하의 평균 직경을 갖는 미세한 입자의 형태로만 침전되는 질소의 질량 퍼센트는 열간 압연된 강판 내의 질소의 전체 질량 퍼센트의 40% 이하이고, - 얻어진 열간 압연된 강판은 적어도 하나의 어닐링 단계에 제공되어 질소의 전체 질량 퍼센트의 60% 이상이 100 nm 이하의 평균 직경을 갖는 미세한 입자의 형태로만 침전되는 것을 특징으로 하는 전기 강판 제조 방법.